СПОСОБ ПОЛУЧЕНИЯ ПЕНОПОЛИУРЕТАНА

3
1. Среда для выращивания растений, полученная из пенополиуретана, характеризующегося эластичностью, (измеренной в соответствии с документом ISO 8307) составляющей, самое большее, 40%, отклонением под нагрузкой на сжатие (ОНС) при 40%, (измеренный в соответствии с документом ISO 3386/1) составляющим, по меньшей мере, 16 кПа, плотностью сердцевины при самопроизвольном вспенивании, (измеренной в соответствии с документом ISO 845) составляющей, по меньшей мере, 20 кг/м, и увеличением объема при насыщении водой, составляющим, самое большее, 25%.
3
2. Среда для выращивания растений по п. 1, где значение ОНС составляет, по меньшей мере, 20 кПа, предпочтительно, по меньшей мере, 25 кПа, плотность сердцевины при самопроизвольном вспенивании находится в диапазоне от 20 вплоть до 50 кг/м, эластичность составляет, самое большее, 30%, и увеличение объема составляет, самое большее, 20%.
0
2
1
2
0
1
3. Среда для выращивания растений по п. 1 или 2, где объем воды, удерживаемой в пеноматериале, имеющем размер 100×120×75 мм (при выражении в виде pF), насыщенном водой и подвергнутом воздействию давлением 0 см столба НО, составляет, по меньшей мере, 70%, и где объем воды, удерживаемой в пенополиуретане, имеющем размер 100×120×75 мм (при выражении в виде pF), насыщенном водой и подвергнутом воздействию давлением - 10 см НО, составляет 10-90%, где значения pF и pF, далее определяют в виде
,
где:
f
- V представляет собой объем (в мл) образца пеноматериала,
u
2
- V представляет собой поглощение воды (в мл) для образца пеноматериала, насыщенного водой и подвергнутого воздействию давлением 0 см столба НО в течение 30 мин (в мл),
r-1
2
- V представляет собой объем воды, удерживаемой в образце пеноматериала, насыщенного водой и подвергнутого воздействию давлением - 10 см столба НО в течение 24 часов (в мл).
0
4. Среда для выращивания растений по п. 1, где значение pF составляет предпочтительно, по меньшей мере, 80%, более предпочтительно, по меньшей мере, 90%.
1
5. Среда для выращивания растений по п. 1, для использования в качестве субстрата для растений при выращивании сеянцев и/или для использования в качестве блоков для размножения, где значение pF составляет, по меньшей мере, 50%, более предпочтительно, по меньшей мере, 60%, а наиболее предпочтительно, по меньшей мере, 70%.
6. Способ получения пенополиуретана по предшествующим пунктам, включающий проведение реакции, при изоцианатном индексе 90-150, между:
- полиизоцианатом, включающим дифенилметандиизоцианат (МДИ) и его гомологи и характеризующимся изоцианатной функциональностью, составляющей 3 и более, где количество диизоцианата в расчете на совокупное количество диизоцианатов и гомологов находится в диапазоне 20-80% (масс.), предпочтительно в диапазоне 25-70% (масс.), и
- первым полиоксиэтиленполиоксипропиленполиолом, характеризующимся средней номинальной гидроксифункциональностью 2-6, среднечисленной молекулярной массой 2000-12000, уровнем содержания оксиэтилена, большим, чем 50% (масс.) в расчете на массу данного полиола, и
- вторым полиоксиэтиленполиоксипропиленполиолом, характеризующимся средней номинальной гидроксифункциональностью 2-6, среднечисленной молекулярной массой 2000-6000, уровнем содержания оксиэтилена 20-45% (масс.) в расчете на массу данного полиола, и
- уровня содержания воды 2-7 масс.ч., и
где массовое соотношение между первым и вторым использующимися полиолами находится в диапазоне от 60:40 до 20:80.
7. Способ получения пеноматериала по п. 6, где изоцианатный индекс составляет предпочтительно 95-120, а более предпочтительно 100-110.
8. Способ получения пеноматериала по п. 6, где количество диизоцианата в расчете на совокупное количество диизоцианатов и гомологов составляет 25-55% (масс.).
9. Способ получения пеноматериала по п. 6, где полиизоцианат представляет собой форполимер, характеризующийся числом NCO 10-30% (масс.), и его получают в результате проведения сначала реакции между полиизоцианатом и полиолом,
характеризующимся среднечисленной молекулярной массой 62-7000, а предпочтительно 250-1000, среднечисленной номинальной гидроксильной функциональностью 2-6, предпочтительно 2-4, а более предпочтительно 3, и уровнем содержания оксиэтилена, составляющим, по меньшей мере, 50%.
10. Способ получения пеноматериала по п. 6, где полиизоцианат представляет собой форполимер, характеризующийся числом NCO 10-30% (масс.), и его получают в результате проведения сначала реакции между полиизоцианатом и, по меньшей мере, частью первого и/или второго полиола.
11. Способ получения пенополиуретана по п. 6, где первый простой полиэфирполиол характеризуется среднечисленной номинальной гидроксифункциональностью 2-4, а предпочтительно 3, среднечисленной молекулярной массой 2000-8000, а предпочтительно 3000-6000, уровнем содержания оксиэтилена, большим, чем 60% (масс.) в расчете на массу данного полиола, и где второй полиоксиэтиленполиоксипропиленполиол характеризуется средней номинальной гидроксифункциональностью 2-4, а предпочтительно 3, среднечисленной молекулярной массой 2000-4000, уровнем содержания оксиэтилена 20-35% (масс.) в расчете на массу данного полиола, и где уровень содержания воды составляет 3,5-6 масс.ч., и где оксиэтиленовые группы в первом и втором полиолах предпочтительно являются статистически распределенными.
12. Способ получения пенополиуретана по п. 6, где совокупный уровень содержания оксиэтилена предпочтительно является меньшим, чем 50% (масс.) в расчете на совокупную массу первого и второго простых полиэфиров.
13. Способ получения пенополиуретана по п. 6, где массовое соотношение между использующимися первым и вторым полиолами предпочтительно находится в диапазоне от 49:51 до 20:80, более предпочтительно от 49:51 до 30:70.
14. Способ получения пенополиуретанапо п. 6, где первый и второй полиольные простые полиэфиры перед их добавлением к полиизоцианату сначала перемешивают для получения стабильной дисперсии простых полиэфирполиолов.
15. Способ получения пенополиуретана по п. 14, где среднемассовая доля уровня содержания оксиэтилена в стабильной дисперсии полиольных простых полиэфиров является меньшей, чем 50% в расчете на массу дисперсии.
16. Способ получения пенополиуретана по п. 6, дополнительно включающий добавление реакционно-способных по отношению к изоцианату удлинителей цепей и/или сшивателей, имеющих среднечисленную молекулярную массу 60-1999, и других вспомогательных веществ и добавок.
17. Способ получения пенополиуретана по п. 6, где пенополиуретан получают в пресс-форме при перезаполнении пресс-формы, составляющем, самое большее, 100%, предпочтительно, самое большее, 50%.
18. Применение пенополиуретана, полученного способом по любому из пп. 6-17 в качестве среды для выращивания растений в оранжереях, в озелененных кровлях, в озелененных стенах и/или нескольких элементах ландшафтного благоустройства.